(57)【要約】  実用に耐えうることは勿論、耐摩耗性能がより高められた防汚膜を効率よく成膜することができる成膜装置を提供する。複数の基板１４を保持するための基体保持面を持つ基板ホルダ１２が真空容器１０内に回転可能に配設された成膜装置１において、前記基体保持面の一部の領域に向けてイオンビームが照射可能となるような構成、配置及び／又は向きで真空容器１０内に設置されたイオン源３８と、前記基体保持面の一部で、かつイオン源３８によるイオンビームの照射領域の少なくとも一部と重複する領域に向けて成膜材料が供給可能となるような構成で真空容器１０内に設置された成膜手段としての蒸着源３４及び規制板３６とを、有する構成の成膜装置１である。
2013046918.tif 000002
【特許請求の範囲】
【請求項１】
基体の表面をクリーニングした後、該基体のクリーニング面に薄膜を成膜する方法において、基体保持手段の基体保持面の一部の領域に向けてエネルギー粒子を照射することにより前記基体保持面に保持され回転している複数の基体のうち前記領域に移動してきた特定の基体群のみに前記エネルギー粒子を接触させることによって、前記基体の表面をクリーニングすることを特徴とする成膜方法。
【請求項２】
請求項１記載の成膜方法において、照射領域が前記基体保持面の回転中心を含まないように画定された閉曲線で囲まれる領域となるように、エネルギー粒子を照射することを特徴とする成膜方法。
【請求項３】
請求項１又は２記載の成膜方法において、基体保持手段の回転に伴って、基体保持面に保持されるすべての基体のうちの任意の基板が前記領域に到達してから出て行くまでの時間をｔ１とし、前記領域を出てから次に前記領域へ到達するまでの時間をｔ２としたとき、ｔ１＜ｔ２となるように、前記領域の大きさ、配置、及び／又は、基体保持手段の回転速度を決定することを特徴とする成膜方法。
【請求項４】
請求項３記載の成膜方法において、基体保持手段の回転速度が３〜１００ｒｐｍであることを特徴とする成膜方法。
【請求項５】
請求項１〜４の何れか一項記載の成膜方法において、前記基体保持面の一部の領域に向けて薄膜の成膜材料を供給することにより前記領域に移動してきた特定の基体群のみに前記成膜材料を供給することによって、前記基体のクリーニング面に薄膜を堆積させることを特徴とする成膜方法。
【請求項６】
請求項５記載の成膜方法において、供給領域が前記基体保持面の回転中心を含まないように画定された閉曲線で囲まれる領域となるように、成膜材料を供給することを特徴とする成膜方法。
【請求項７】
請求項５又は６記載の成膜方法において、前記成膜材料を供給するとともに、前記基体保持面の一部の領域に向けてエネルギー粒子を照射することにより前記基体保持面に保持され回転している複数の基体のうち前記領域に移動してきた特定の基体群のみに前記エネルギー粒子を連続して照射することによるアシスト効果を与えながら、前記薄膜を堆積させることを特徴とする成膜方法。
【請求項８】
請求項１〜７の何れか一項記載の成膜方法において、エネルギー粒子として、イオン源から照射されるイオンビームを用いることを特徴とする成膜方法。
【請求項９】
複数の基体を保持するための基体保持面を持つ基体保持手段が真空容器内に、鉛直軸回りに回転可能に配設された成膜装置において、
前記基体保持面の一部の領域に向けてエネルギー粒子が照射可能となるような構成、配置及び／又は向きで前記真空容器内に設置されたエネルギー粒子照射手段と、
前記基体保持面の一部で、かつ前記エネルギー粒子照射手段によるエネルギー粒子の照射領域の少なくとも一部と重複する領域に向けて成膜材料が供給可能となる構成で前記真空容器内に設置された成膜手段とを有することを特徴とする成膜装置。
【請求項１０】
請求項９記載の成膜装置において、前記エネルギー粒子照射手段は、前記基体保持面の全領域の半分以下に対してエネルギー粒子が照射可能となる配置で、前記真空容器内に配設されていることを特徴とする成膜装置。
【請求項１１】
請求項９又は１０記載の成膜装置において、前記エネルギー粒子照射手段は、加速電圧が５０〜１５００Ｖのイオンビームを照射可能なイオン源で構成してあることを特徴とする成膜装置。
【請求項１２】
請求項９〜１１の何れか一項記載の成膜装置において、前記成膜手段は、前記基体保持面の全領域の方向に成膜材料を放出可能な配置及び向きで前記真空容器内に設置された成膜源と、該成膜源から放出される成膜材料の飛散方向を規制する規制手段とを含んで構成されており、前記規制手段は、前記成膜源から放出される成膜材料が前記基体保持面の全領域の半分以下に対して供給可能となるように設置されていることを特徴とする成膜装置。
【請求項１３】
請求項９〜１１の何れか一項記載の成膜装置において、前記成膜手段は、前記真空容器内に設置された成膜源を有し、該成膜源は、放出される成膜材料が前記基体保持面の全領域の半分以下に対して供給可能となるように、前記真空容器内下方の略中央配置から端側へ寄せて配置されていることを特徴とする成膜装置。
【請求項１４】
請求項１３記載の成膜装置において、前記鉛直軸が延びる方向に沿った基準線に対して、前記成膜源の中心と前記基体保持手段の外縁の最遠点とを結ぶ線の成す角度が４０度以上となる位置に、前記成膜源が配置されていることを特徴とする成膜装置。
【発明の詳細な説明】
【技術分野】
【０００１】
本発明は、特に光学薄膜や機能性薄膜などの各種成膜に適した成膜方法及び成膜装置に関する。
【背景技術】
【０００２】
光学レンズや光学フィルタなどの光学材料に用いられる光学薄膜（反射防止膜を含む）の分野では、その光学特性の僅かな低下により最終製品としての特性が著しく低下することになる。したがって、光学薄膜に対する光学特性（例えば光透過率など）の向上が望まれている。また以下に示す工程を経ることによって、機能性薄膜の一例としての防汚膜を成膜する技術が知られている（特許文献１）。その方法は、まず基板ホルダの基板保持面の全面に処理対象である複数の基板を保持させた後、該基板ホルダを真空チャンバ内で回転させる。次にこの回転を維持した状態で、複数の基板のすべてに向けてイオンを連続して照射（イオンの全面照射）した後、イオン照射によって表面凹凸が形成された基板のすべてに向け、防汚膜の形成原料からなる成膜材料を蒸発させて付着させる（成膜材料の全面供給）。以上の工程により、複数の基板すべての凹凸形成面に防汚膜を堆積させる方法である。この手法によれば、実用に耐えうる耐摩耗性を備えた防汚膜を成膜することができるが（特許文献１の段落００２９）、近年、防汚膜に対する耐摩耗性のさらなる向上が望まれている。
【先行技術文献】
【特許文献】
【０００３】
【特許文献１】特開２０１０−９０４５４号公報
【発明の概要】
【発明が解決しようとする課題】
【０００４】
本発明の一側面によれば、各種薄膜の諸性能をより高めうる成膜方法及び成膜装置を提供する。本発明の他の側面によれば、光学特性がより高められた光学薄膜を効率よく成膜することができる成膜方法及び成膜装置を提供する。本発明のさらに他の側面によれば、耐摩耗性がより高められた、撥水、撥油、防汚などの諸特性を持つ機能性薄膜を効率よく成膜することができる成膜方法及び成膜装置を提供する。
【課題を解決するための手段】
【０００５】
本発明によれば、基体の表面をクリーニングした後、該基体のクリーニング面に薄膜を成膜する方法において、基体保持手段の基体保持面の一部の領域（例えばＡ２）に向けてエネルギー粒子を照射することにより前記基体保持面に保持され回転している複数の基体のうち前記領域（Ａ２）に移動してきた特定の基体群のみに前記エネルギー粒子を接触させることによって（エネルギー粒子の部分照射）、前記基体の表面をクリーニングすることを特徴とする成膜方法が提供される。
エネルギー粒子としては、イオン源によるイオンビームのほか、プラズマ源によるプラズマなどが例示される。【０００６】
本発明において、基体保持手段の回転に伴って、基体保持面に保持されるすべての基体のうちの任意の基板が前記領域（Ａ２）に到達してから出て行くまでの時間をｔ１とし、前記領域（Ａ２）を出てから次に前記領域（Ａ２）へ到達するまでの時間をｔ２としたとき、ｔ１＜ｔ２となるように、前記領域（Ａ２）の大きさ、配置、及び／又は、基体保持手段の回転速度を決定することができる。【０００７】
本発明では、基板表面を上記手順でクリーニングした後、基体保持手段の基体保持面の一部の領域（例えばＡ３）に向けて薄膜の成膜材料を供給することにより前記領域（Ａ３）に移動してきた特定の基体群のみに前記成膜材料を供給することによって（成膜材料の部分供給）、前記基体のクリーニング面に薄膜を堆積させることができる。成膜材料の供給領域（Ａ３）は、上述した、基板表面をクリーニングする際のエネルギー粒子の照射領域（Ａ２）と同一領域でもよく、またこれと異なる領域とすることもできる。【０００８】
本発明において、エネルギー粒子の照射領域及び成膜原料の供給領域の一方又は双方を、基体保持手段における基体保持面の回転中心を含まないように画定された閉曲線で囲まれる領域とすることができる。【０００９】
本発明では基体のクリーニング面に薄膜を堆積させるにあたり、エネルギー粒子によるアシスト効果を与えてもよい。堆積される薄膜にアシスト効果を与えるエネルギー粒子は、基体の表面をクリーニングする際のエネルギー粒子を利用してもよい。すなわち、基体表面のクリーニング終了後、成膜材料の供給を開始する際に、エネルギー粒子の照射をストップせずに継続させた状態で成膜材料を供給することにより、エネルギー粒子によるアシスト効果を与えることができる。一方で、基体表面のクリーニング終了時にエネルギー粒子の照射を停止させ、成膜材料の供給を開始した後、再び、エネルギー粒子の照射を開始することによってエネルギー粒子によるアシスト効果を与えてもよい。【００１０】
具体的には、基体のクリーニング面に成膜材料を供給するとともに、基体保持手段の基体保持面の一部の領域に向けてエネルギー粒子を照射することにより前記基体保持面に保持され回転している複数の基体のうち前記領域に移動してきた特定の基体群のみに前記エネルギー粒子を連続して照射することによるアシスト効果を与えながら、前記薄膜を堆積させることができる。アシスト効果を与える際のエネルギー粒子の照射領域は、上述した、基板表面をクリーニングする際のエネルギー粒子の照射領域（Ａ２）と同一領域でもよく、またこれと異なる領域とすることもできる。【００１１】
本発明において、加速電圧が５０〜１５００Ｖのエネルギー粒子を用いることができ、及び／又は、照射電流が５０〜１５００ｍＡのエネルギー粒子を用いることができる。本発明において、少なくとも酸素を含むエネルギー粒子を用いることができる。エネルギー粒子として、イオン源から照射されるイオンビームを用いることができる。【００１２】
本発明によれば、複数の基体を保持するための基体保持面を持つ基体保持手段が真空容器内に、鉛直軸回りに回転可能に配設された成膜装置において、前記基体保持面の一部の領域（例えばＡ２）に向けてエネルギー粒子が照射可能となるような構成、配置及び／又は向きで真空容器内に設置されたエネルギー粒子照射手段と、前記基体保持面の一部で、かつ前記エネルギー粒子照射手段によるエネルギー粒子の照射領域の少なくとも一部と重複する領域（例えばＡ３）に向けて成膜材料が供給可能となるような構成で真空容器内に設置された成膜手段とを有する成膜装置が提供される。【００１３】
本発明において、エネルギー粒子照射手段は、基体保持手段の基体保持面の全域の半分以下に対してエネルギー粒子が照射可能となる配置で真空容器内に配設することができる。また、エネルギー粒子照射手段は、加速電圧が５０〜１５００Ｖのイオンビームを照射可能なイオン源で構成することが好ましい。【００１４】
本発明において、成膜手段は、基体保持手段の基体保持面の全領域（例えばＡ１）の方向に成膜材料を放出可能な配置及び向きで前記真空容器内に設置された成膜源と、該成膜源から放出される成膜材料の飛散方向を規制する規制手段とを含んで構成することができる。この場合、規制手段は、成膜源から放出される成膜材料が基体保持手段の基体保持面の全領域の半分以下に対して部分的に供給可能となるように設置することができる。【００１５】
一方で、前記規制手段を用いず、成膜源のみで成膜手段を構成することもできる。この場合、放出される成膜材料が前記基体保持面の全領域の半分以下に対して供給可能となるように、成膜源を真空容器内下方の略中央配置から端側へ寄せて配置すればよい。【００１６】
真空容器内下方の端側に寄せて成膜源を配置する場合、基体保持手段の回転中心である鉛直軸が延びる方向に沿った基準線に対して、成膜源の中心と基体保持手段の外縁の最遠点とを結ぶ線の成す角度が４０度以上となる位置に、成膜源を配置することができる。【００１７】
本発明において、基体保持手段を回転させる回転手段をさらに有し、エネルギー粒子照射手段は、基体保持手段の回転する軸線に対して該照射手段からエネルギー粒子が照射される軸線が、６度以上７０度以下の角度を有するように真空容器の内部に配設することができる。本発明において、エネルギー粒子照射手段は、真空容器の側面側に配設することができ、また該照射手段は、成膜の際に基体保持面に保持される基体から該照射手段までの距離が平均自由行程以下になるように配設することができる。本発明において、エネルギー粒子照射手段は、少なくとも取り付け角度が調整可能な支持手段を介して真空容器の側面に取り付けることもできる。【００１８】
本発明において、基体保持手段は、平板状又はドーム状、或いは角錐状をなしており、その一方の面から他方の面まで貫通する貫通孔が形成されている場合には、成膜の際に基体保持面に保持される基体は、貫通孔を塞ぐように基体保持手段に保持することができる。本発明において、基体及び基体保持手段を加熱するための加熱手段をさらに備えることもできる。
【発明の効果】
【００１９】
本発明によると、基体保持手段の基体保持面に保持され回転している複数の基体表面に薄膜を堆積させる前（成膜開始前）に、基体保持手段の基体保持面の一部の領域に向けてエネルギー粒子（イオンなど）を照射することにより基体保持面に保持され回転している複数の基体のうち前記領域に移動してきた特定の基体群のみにエネルギー粒子を接触させることによって（エネルギー粒子の部分照射）、基体の表面をクリーニングする。【００２０】
本発明によれば、成膜開始前に、各基体に対してエネルギー粒子が時間的にパルス状に高密度で照射されることとなり、基体保持面に保持され回転している複数の基体のすべてに向けてイオンを照射（イオンの全面照射）する従来手法と比較して、基体表面のクリーニング効果が高まる。具体的には、複数の基体すべての基体表面の活性度が向上し、成膜時における、基体とその上に堆積する薄膜との結合がより促進され、その結果、従前手法と比較して薄膜の諸性能がより一層高められることを見出した。
イオンなどのエネルギー粒子の照射を、回転している基体保持手段の一部領域のみに向けて行うことで、各基体に対してエネルギー粒子が時間的にパルス状に高密度で照射される。このパルス状に密度の高いエネルギー粒子の照射により、基体の表面のエネルギー状態の活性化が促進される。この後、多粒子間の相互作用を通して基体の表面は、熱平衡状態へと到達する（thermalization）確率が高くなる。これにより、上述した従来手法と比較して、基体表面に、諸性能（機能性薄膜における耐摩耗性、光学薄膜における光学特性）に優れた薄膜を形成することが容易となる。【００２１】
本発明の好ましい態様によると、基板表面を上記手順でクリーニングした後、基体保持手段の基体保持面の一部の領域に向けて薄膜の成膜材料を供給することにより前記領域に移動してきた特定の基体群のみに前記成膜材料を供給することによって（成膜材料の部分供給）、基体のクリーニング面に薄膜を堆積させる。【００２２】
この好ましい態様によれば、上記エネルギー粒子の部分照射による効果に加え、基体とその上に堆積する薄膜との間での結合力をより一層高めることができ、その結果、諸性能（前出）に優れた薄膜を基体表面に形成することがより一層容易になることが期待できる。
成膜開始前の、エネルギー粒子の部分照射に続き、薄膜の成膜材料の供給を、回転している基体保持手段の一部領域のみに向けて行うことで、クリーニング後の各基体に対して薄膜の成膜材料が時間的にパルス状に高密度で照射される。このパルス状に密度の高い成膜材料の供給により、基体の表面のエネルギー状態の活性化促進に加え、基体表面に堆積する成膜粒子のエネルギー状態の活性化も促進され、基体の表面に堆積した成膜粒子が熱平衡状態へと到達する確率がより一層高くなる。その結果、基体表面に、諸性能（前出）に優れた薄膜を形成することがより一層容易になることが期待できる。
【図面の簡単な説明】
【００２３】
【図１】図１は本発明の一実施形態に係る成膜装置を正面から見た断面図である。
【図２】図２は図１のＩＩ−ＩＩ線に沿った断面図である。
【図３】図３は図２の断面図に相当し、基板ホルダが中心を基準に回転したとき、該基板ホルダの中心から半径方向に所定距離、離間した測定点が移動する軌跡を示す図である。
【図４】図４は図２の領域Ａ２での、図３の測定点におけるイオン照射の状態を示すグラフである。
【図５】図５は図２に対応する他の形態を示す断面図である。
【図６】図６は図１のＩＩ−ＩＩ線に沿った断面図である。
【図７】図７は図６の断面図に相当し、基板ホルダが中心を基準に回転したとき、該基板ホルダの中心から半径方向に所定距離、離間した各測定点Ａ〜Ｃが移動する軌跡を示す図である。
【図８】図８は図６の領域Ａ１での、図７の各測定点Ａ〜Ｃにおける成膜材料の蒸発物供給の状態を示すグラフである。
【図９】図９は図６に対応する他の形態を示す断面図である。
【図１０】図１０は図１に対応する他の形態の成膜装置を正面から見た断面図である。
【図１１】図１１は実験例１，３（実施例）においてイオンビームの照射領域を基板ホルダに対する位置関係で示した概要図である。
【図１２】図１２は実験例２（比較例）においてイオンビームの照射領域を基板ホルダに対する位置関係で示した概要図である。
【図１３】図１３は実験例３（実施例）において成膜材料の供給領域を基板ホルダに対する位置関係で示した概要図である。
【図１４】図１４は実験例４〜６（実施例）で作製した光学フィルター試料ついて、波長域４５０〜５５０ｎｍでの透過率Ｔと反射率Ｒの和（Ｒ＋Ｔ）の値の平均値を示すグラフである。
【図１５】図１５は実験例１０（実施例）において成膜材料の供給領域を基板ホルダに対する位置関係で示した概要図である。
【図１６】図１６は実験例７（実施例）において、図１５の領域Ａ１での、図７の各測定点Ａ〜Ｃにおける成膜材料の蒸発物供給の状態を示すグラフである。
【符号の説明】
【００２４】
１…成膜装置、１０…真空容器、１２…基板ホルダ（基体保持手段）、１４…基板（基体）、３４…蒸着源（成膜源、成膜手段）、３４ａ，３８ａ…シャッタ、３４ｂ…坩堝、３６…規制板（規制手段、成膜手段）、３８…イオン源（エネルギー粒子照射手段）、３８ｂ…調整壁、４４…アタッチメント（支持手段）、５０…水晶モニタ、５１…膜厚検出部、５２…コントローラ、５３…電気ヒータ、５４…温度センサ。
【発明を実施するための形態】
【００２５】
以下、上記発明の実施形態を図面に基づいて説明する。
＜＜第１実施形態＞＞
図１に示すように、本例の成膜装置１は、縦置き円筒状の真空容器１０を含む。
【００２６】
真空容器１０は、公知の成膜装置で通常用いられるような概ね円筒の形状を有するステンレス製の容器であり、接地電位とされている。真空容器１０には、排気口（不図示。本実施形態では図１に向かって右側）が設けられており、この排気口を介して真空ポンプ（不図示）が接続されている。真空ポンプを作動させることで、真空容器１０の内部が所定圧力（例えば１０−４〜３×１０−２Ｐａ程度）に排気されるようになっている。真空容器１０には、内部にガスを導入するためのガス導入管（不図示）が形成されている。真空容器１０には、扉（不図示。本実施形態では図１に向かって左側）を介して、ロードロック室（不図示）が接続されていてもよい。
【００２７】
真空容器１０の内部の上方には、基板ホルダ１２が保持されている。基板ホルダ１２（基体保持手段）は、垂直軸回りに回転可能に保持されるドーム状に形成されたステンレス製の部材であり、モータ（不図示。回転手段）の出力軸（不図示。回転手段）に連結されている。
【００２８】
基板ホルダ１２の下面（基体保持面）には、成膜の際に、複数の基板１４が支持される。なお、本実施形態の基板ホルダ１２の中心には、開口が設けられており、ここに水晶モニタ５０が配設されている。水晶モニタ５０は、その表面に蒸着物質（成膜材料の蒸発物）が付着することによる共振周波数の変化から、基板１４表面に形成される物理膜厚を膜厚検出部５１で検出する。膜厚の検出結果は、コントローラ５２に送られる。
【００２９】
真空容器１０の内部の上方には、基板ホルダ１２を上方から包み込むように電気ヒータ５３（加熱手段）が配設されている。基板ホルダ１２の温度は、熱電対などの温度センサ５４で検出され、その結果はコントローラ５２に送られる。
【００３０】
コントローラ５２は、膜厚検出部５１からの出力に基づいて、後述する蒸着源３４のシャッタ３４ａ及びイオン源３８のシャッタ３８ａの開閉状態を制御し、基板１４へ形成される薄膜の膜厚を適切に制御する。また、コントローラ５２は、温度センサ５４からの出力に基づいて、電気ヒータ５３を制御し、基板１４の温度を適切に管理する。なお、コントローラ５２は、後述のイオン源３８及び蒸着源３４の作動開始や作動停止についても管理する。
【００３１】
真空容器１０の内部の側面側には、エネルギー粒子照射手段が配設されている。エネルギー粒子照射手段の一例としてのイオン源３８は、第１に、蒸着源３４（後述。以下同じ）の作動開始前にイオンビーム（ｉｏｎ  ｂｅａｍ）を基板１４に向けて照射し、基板１４の表面をクリーニングする目的で使用されるエネルギー粒子照射装置である。第２に、蒸着源３４の作動開始による成膜材料の供給とともに照射し、基板上に堆積する薄膜にイオンアシスト効果を与える目的で使用される成膜アシスト装置としてのエネルギー粒子照射装置でもある。
【００３２】
イオン源３８は、反応ガス（例えばＯ２）や希ガス（例えばＡｒ）のプラズマから、正に帯電したイオン（Ｏ２＋，Ａｒ＋）を引き出し、加速電圧により加速して基板１４に向けて射出する。イオン源３８の上方には、イオン源３８から基板１４に向かうイオンビームを遮断する位置に開閉操作可能に設けられたシャッタ３８ａが備えられている。シャッタ３８ａは、コントローラ５２から指令により適宜開閉制御される。
【００３３】
本例のイオン源３８は、例えば図２に示すように、モータからの出力を受けて垂直軸回りに回転している回転途中の基板ホルダ１２に保持されるすべての基板１４のうち、太い実線で囲まれる領域Ａ２に移動してきた特定の基板１４群に対してのみ、イオンビームを部分的に照射可能となるような構成（例えば電極の曲率）、配置及び／又は向きで配置されている。
【００３４】
すなわち本例では、イオン源３８によるイオンビームの照射領域（Ａ２）が、基板ホルダ１２の基体保持面である下面全域（図２の二点波線で囲まれる領域Ａ１）より小さくなるように、イオン源３８が配置される（Ａ２＜Ａ１）。特にＡ２≦（（１／２）×Ａ１）、つまり基板ホルダ１２の下面全域の半分以下となるようにイオン源３８を配置することが好ましい。
【００３５】
イオン源３８をこのように配置することで、イオン源３８から照射されるイオンビームは、回転中の基板ホルダ１２に保持されるすべての基板１４のうち、領域Ａ２に移動してきた特定の基板１４群のみに部分的に照射される（イオン部分照射）。なお本例のイオン部分照射を所定時間、継続することで、最終的には、回転途中の基板ホルダ１２に保持されるすべての基板１４に対してイオンビームを照射することが可能となる。
【００３６】
基板ホルダ１２のイオン照射面側の中心の位置を（ｘ，ｙ）＝（０，０）としたとき、基板ホルダ１２が回転することによって前記中心から前記イオン照射面側の半径方向に所定距離、離間した任意ポイントである測定点（図３参照）が移動する軌跡と、ｘ軸とが、ｘ＞０部分で交わる点を基準点（測定位置＝０度）とする。このとき、基板ホルダ１２が回転することによって前記任意ポイントが前記軌跡上を反時計回りに移動する位置と前記中心とを結ぶ直線が、ｘ軸（ただしｘ＞０に限る）に対してなす角度（ｘ１。図３ではθと表示）を０度〜３６０度のＸ軸とし、各ｘ１でのイオン電流密度（ｙ１）を０μＡ／ｃｍ２〜７０μＡ／ｃｍ２のＹ軸に取ったＸＹ平面に、ｘ１とｙ１の値をプロットしたグラフを図４に示す。この図４のグラフは、図２に示す領域Ａ２での上記測定点におけるイオン照射の状態を示している。
図４に示すように、測定位置によって測定点でのイオン電流密度が変動していることが理解できる。これは、基板ホルダ１２が回転することによって軌跡上を移動する測定点について、測定位置によってイオンが照射されたり照射されなかったりしていることを意味している。この例の測定点は、イオンの照射が８０°の位置から開始され、１８０°前後で最大密度を記録し、２３０°の位置で終了している。
【００３７】
なお、図２の態様のほかに、例えば図５の太い実線で囲まれる領域Ａ２’で、イオンビームを部分照射することが可能となるように、イオン源３８を配置してもよい。ただし、図５の態様では、基板ホルダ１２の回転軸（図中、「×」を参照）近傍に保持される特定の基板１４と、基板ホルダ１２の外周近傍に保持される別の基板１４との間で、イオンビームの相対的な照射時間が異なることがある。この場合、基板ホルダ１２に保持されるすべての基板１４の特性が均一化されないこともある。従って、本例では、図２に示すように、所定の閉曲線（例えば略楕円）で囲まれる領域（この領域は基板ホルダ１２の回転軸である回転中心を含まない）に、イオンビームを照射することができるようイオン源３８を配置することが望ましい。基板ホルダ１２の回転中心を含まないような閉曲線で囲まれる領域とすることで、イオンビームのパルス照射が実現される。
【００３８】
図１に戻り、本例では、シャッタ３８ａの上方には、イオン源３８から引き出されるイオンの指向性を調整するための調整壁３８ｂ，３８ｂを設けてもよい。これを設けることで、上述したイオン源３８の配置如何を問わずに、イオンビームを基板ホルダ１２の所定領域（例えば図２の領域Ａ２や、図５の領域Ａ２’など）に照射させることができる。
【００３９】
本例のイオン源３８は、真空容器１０の側面に、支持装置としてのアタッチメント４４を介して取り付けられている。
【００４０】
イオン源３８を真空容器１０の側面側に取り付けることで、これが蒸着源３４と同様に、真空容器１０の内部下方に配置される場合と比較して、イオン源３８から照射されるイオンビームが短い飛行距離で基板１４に到達する。その結果、基板１４に衝突する際のイオンの運動エネルギーの低下を抑えることができる。また、高い運動エネルギーを保った状態のイオンビームを斜め方向から基板１４表面に衝突させることで、基板１４表面に対するイオンクリーニング効果やイオンアシスト効果をより大きく発現させることができ、基板１４表面の不純物原子が効果的に除去される結果、基板１４表面の原子と、蒸着により飛来してきた成膜材料分子との結合が促進され、その上に成膜される薄膜の諸性能が向上すると考えられる。
【００４１】
本例のイオン源３８は、蒸着源３４の配置位置よりも、イオン源３８の本体長さ分以上、基板１４に近い位置に配置されている。また、イオン源３８の取り付けが容易となるように、真空容器１０の側面の一部が傾斜して形成されているが、イオン源３８を取り付ける位置は任意である。なお、イオン源３８の取り付け位置は、真空容器１０の内部側面に限定されず、蒸着源３４と同様に、真空容器１０の内部下方であってもよい。いずれにしても、基板ホルダ１２に保持される基板１４の一部にイオンビームを照射可能となるような位置に取り付けられる。
【００４２】
アタッチメント４４（支持手段）は、イオン源３８の支持装置であって真空容器１０の側面に取り付けられている。アタッチメント４４は、真空容器１０側に固定されるブラケット（不図示）と、イオン源３８側をブラケットに対して傾斜可能に支持するピン（不図示）と、イオン源３８の傾きを所定位置で固定するネジからなる制動部材（不図示）とを備える。そのため、イオン源３８の取り付け角度を任意に調節することができる。また、真空容器１０側にブラケットを配設し、これを位置調整可能なベースプレート（不図示）に固定することにより、取り付け角度のみならず、高さ方向、半径方向の位置を調整可能に構成されている。なお、高さ方向、半径方向の位置調整は、ベースプレートを上下方向及び半径方向に移動させることで行う。
【００４３】
イオン源３８の取り付け高さｈ及び半径方向の位置の変更により、イオン源３８と基板１４とを適切な距離に調整することができ、取り付け角度の変更により、基板１４に衝突するイオンビームの入射角度や位置を調整することができる。イオン源３８の高さ方向、半径方向の位置、及び取り付け角度の調整により、イオンビームのロスを最小限に抑え、イオン源３８の照射領域（例えば図２のＡ２、図５のＡ２’）に対してイオン電流密度が均一な分布となるように調整する。
【００４４】
イオン源３８の取り付け角度θは、イオンビームを照射する軸線と、基板ホルダ１２の回転軸線とのなす角度のことである。この角度が大きすぎても、小さすぎても、イオンビーム照射による基板１４表面のクリーニング効果、さらには薄膜へのイオンアシスト効果が減少するおそれがあり、薄膜の諸性能向上の効果が減少、或いは無くなるおそれがある。
【００４５】
本例において、イオン源３８の取り付け角度θが６〜７０度の角度範囲であるときに、最終的に、基板１４表面に成膜される薄膜の諸性能を、より一層向上させることができることが期待される。
【００４６】
また、イオン源３８からのイオンビームが基板１４に到達可能な範囲であれば、基板１４表面に斜め方向からイオンビームを入射させる方法は、基板１４とイオン源３８との距離に依存しない。
【００４７】
なお、上記の取り付け角度θは、基板ホルダ１２や真空容器１０の大きさ若しくは成膜材料によって適宜変更可能なことはもちろんである。
【００４８】
取り付け高さｈは、イオン源３８と基板１４との距離が適切になるように設定される。取り付け高さｈが高すぎると、取り付け角度θが大きくなりすぎ、一方、取り付け高さｈが低すぎると基板１４とイオン源３８との距離が長くなるとともに取り付け角度θが小さくなりすぎる。よって、取り付け高さｈは、適切な取り付け角度θを得ることができる位置である必要がある。
【００４９】
イオン源３８と基板１４との距離は、平均自由行程１と同等若しくはそれ以下であることが望ましい。例えば、平均自由行程１＝５００ｍｍであれば、イオン源３８と基板１４との距離も５００ｍｍ以下にすることが望ましい。イオン源３８と基板１４との距離を平均自由行程１以下とすることで、イオン源３８から放出されたイオンの半数以上を無衝突状態で基板１４に衝突させることができる。高いエネルギーを有したままイオンビームを基板１４に照射することができるため、その後に成膜される薄膜の諸性能向上の効果が大きい。
【００５０】
ここで、“イオン源３８と基板１４の距離”とは、イオン源３８の中心とイオン源３８の中心から基板ホルダ１２の成膜面側の中心までの距離をいう。同様に、“蒸着源３４と基板１４の距離”とは、蒸着源３４の中心と蒸着源３４の中心から基板ホルダ１２の成膜面側の中心までの距離をいう。また、“イオン源３８の本体長さ”とはイオン源３８（イオン銃）の電極からイオンプラズマ放電室の底部までの距離である。
【００５１】
イオン源３８の取り付け位置は、真空容器１０の側面側の位置には限定されず、アタッチメント４４によって真空容器１０の側面の壁面から離間した位置でもよい。アタッチメント４４は半径方向にもイオン源３８の位置を調整することができるため容易にこのような配置にすることができる。この場合、より近い位置から、基板１４に対してイオンビームを照射することができるため、より低いエネルギー（消費電力）でもイオン部分照射の効果が得られる。
【００５２】
なお、イオン源３８を底部に設置してもよい。この場合、底部に台座を設置して台座の上にイオン源３８を取り付ければよい。また、イオン源３８を真空容器１０の側面に取り付けることにより、蒸着源３４と基板の間に配置される膜厚補正板（不図示）によって、イオンビームの照射が妨げられることがなくなるため、イオンのロスが減少するので好ましい。
【００５３】
真空容器１０の内部の側面側には、ニュートラライザ４０が配設されている。ニュートラライザ４０は、イオン源を３８を成膜アシスト装置として用いる場合に作動させる第２の成膜アシスト装置である。蒸着源３４から基板１４に向けて移動する成膜材料は、イオン源３８から照射される正イオン（イオンビーム）の衝突エネルギーにより、基板１４の表面に高い緻密性でかつ強固に付着する。このとき、基板１４はイオンビームに含まれる正イオンにより正に帯電する。なお、イオン源３８から射出された正のイオン（例えばＯ２＋）が基板１４に蓄積することにより、基板１４全体が正に帯電する現象（チャージアップ）が起こる。チャージアップが発生すると、正に帯電した基板１４と他の部材との間で異常放電が起こり、放電による衝撃で基板１４表面に形成された薄膜（絶縁膜）が破壊されることがある。また、基板１４が正に帯電することで、イオン源３８から射出される正のイオンによる衝突エネルギーが低下するため、薄膜の緻密性、付着強度などが減少することもある。このような不都合を解消し、基板１４に蓄積した正の電荷を電気的に中和（ニュートラライズ）させるために、本例のごとくニュートラライザ４０を配設することができる。
【００５４】
本例のニュートラライザ４０は、イオン源３８によるイオンビームの照射中に、電子（ｅ−）を基板１４に向けて放出する成膜アシスト装置であり、Ａｒなどの希ガスのプラズマから電子を引き出し、加速電圧で加速して電子を射出する。ここから射出される電子は、基板１４表面に付着したイオンによる帯電を中和する。
【００５５】
本例において、ニュートラライザ４０は、イオン源３８から所定距離を離間させて配設してある。なお、ニュートラライザ４０の上方には、ニュートラライザ４０から放出される電子の指向性を調整するための調整壁（図示省略。例えば調整壁３８ｂを参照）が設けてあってもよい。
【００５６】
ニュートラライザ４０の配置は、基板１４に電子を照射して中和できる位置であればよく、イオン源３８と同様に、電子を基板ホルダ１２に保持されるすべての基板１４に対して、その一部に照射することができる配置でもよいし、あるいは、蒸着源３４と同様に、電子を基板１４の全部に照射可能な配置であってもよい。
【００５７】
ニュートラライザ４０は、基板１４に電子を照射して中和できる位置に配置してあればよい。本例では、ニュートラライザ４０を基板ホルダ１２に近い位置に配設している。このように配設することで、イオン源３８から照射されたイオンが付着する基板ホルダ１２の領域に向かって正確に電子を照射することができる。
【００５８】
また、ニュートラライザ４０はイオン源３８と所定の距離離れた位置に配設されると、イオン源３８から基板１４に向かって移動中のイオンと直接反応することが少なく、効率よく基板ホルダ１２の電荷を中和することができる。そのため、従来の蒸着装置よりもニュートラライザ４０に印加される電流値を低い値にしても好適に基板ホルダ１２を中和することができる。基板１４表面に十分な電子を供給することができるため、例えば、高屈折率膜や低屈折率膜などの誘電体膜を完全に酸化させることができる。
【００５９】
本例では、イオン源３８及びニュートラライザ４０がそれぞれ１つずつで構成されているが、これらが複数ずつ配置される構成とすることもできる。例えば、回転する基板ホルダ１２の回転方向に沿ってイオン源３８とニュートラライザ４０が複数設けられる構成としてもよい。このような構成とすることで、大きなサイズの基板ホルダ１２を備える大型の成膜装置にもより効果的に適用することができる。
【００６０】
本例において、真空容器１０の内部の下方には、成膜源と規制手段で構成される成膜手段が配設されている。
【００６１】
成膜源の一例としての蒸着源３４は、本例では抵抗加熱方式（直接加熱方式や間接加熱方式など）の蒸着源である。蒸着源３４は、成膜材料を載せるためのくぼみを上部に備えた坩堝（ボート）３４ｂと、坩堝３４ｂから基板１４方向へ放出される成膜材料の蒸発物のすべてを遮断する位置に開閉可能に設けられたシャッタ３４ａとを備える。シャッタ３４ａは、コントローラ５２からの指令により適宜開閉制御される。
【００６２】
直接加熱方式は、金属製のボートに電極を取り付けて電流を流し、直接、金属製のボートを加熱してボート自体を抵抗加熱器とし、この中に入れた成膜材料を加熱する。間接加熱方式は、ボートが直接の熱源ではなく、ボートとは別に設けられた加熱装置、例えば遷移金属などのレアメタルなどからなる蒸着フィラメントに電流を流すことにより加熱する方式である。
【００６３】
坩堝３４ｂに成膜材料を載せた状態で、ボート自体あるいはボートとは別に設けられた加熱装置により、成膜材料を加熱し、この状態でシャッタ３４ａを開くと、坩堝３４ｂから成膜材料の蒸発物が基板１４方向へ真空容器１０の内部を移動し、個々の基板１４の表面に付着する。
【００６４】
なお、蒸着源３４は、抵抗加熱方式に限らず、電子ビーム加熱方式の蒸着源であってもよい。蒸着源３４が電子ビーム加熱方式である場合、その蒸着源３４は、上記同様、坩堝３４ｂ及びシャッタ３４ａのほか、成膜材料に電子ビーム（ｅ−  ）を照射し、これを蒸発させる電子銃及び電子銃電源（ともに不図示）をさらに備えるようにすればよい。
【００６５】
図１に示す本例の蒸着源３４は、モータからの出力を受けて垂直軸回りに回転している回転途中の基板ホルダ１２に保持されるすべての基板１４方向（基板ホルダ１２の全域）に、成膜材料の蒸発物が放出可能となる配置と向きで設置されている（蒸着源３４の容器１０内、略中央配置の例）。
【００６６】
規制手段の一例としての規制板３６は、蒸着源３４から放出される成膜材料の蒸発物の飛散方向を規制するための部材であり、回転途中の基板ホルダ１２の全域に向けて蒸着源３４から放出された成膜材料の蒸発物の飛散方向を規制することができるように配置されている。その結果、本例では、例えば図６に示すように、回転途中の基板ホルダ１２に保持されるすべての基板１４のうち、太い実線で囲まれる領域Ａ３に移動してきた特定の基板１４群に対してのみ、蒸着源３４から放出される成膜材料の蒸発物が部分的に供給される。
【００６７】
すなわち本例では、蒸着源３４による成膜材料の蒸発物の付着領域（Ａ３）が、基板ホルダ１２の下面全域（図６の二点波線で囲まれる領域Ａ１）より小さくなるように、成膜手段としての蒸着源３４及び規制板３６が設置される（Ａ３＜Ａ１）。特にＡ３≦（（１／２）×Ａ１）、つまり基板ホルダ１２の下面全域の半分以下となるように成膜手段を構成し、配置することが好ましい。
【００６８】
規制板３６及び蒸着源３４をこのように配置することで、蒸着源３４から放出される成膜材料の蒸発物は、回転中の基板ホルダ１２に保持されるすべての基板１４の方向に放出されるが、規制板３６が一部の蒸発物の飛散を遮蔽するので、結果的にはすべての基板１４のうち、領域Ａ３に移動してきた特定の基板１４群のみに、蒸着源３４から放出された成膜材料の蒸発物が部分的に付着する（成膜材料の部分供給）。なお本例の成膜材料の部分供給を所定時間、継続することで、最終的には、回転途中の基板ホルダ１２に保持されるすべての基板１４に対して成膜材料の蒸発物を付着させ、薄膜を堆積させることが可能となる。
【００６９】
なお、基板ホルダ１２の成膜面側の中心の位置を（ｘ，ｙ）＝（０，０）としたとき、基板ホルダ１２が回転することによって前記中心から前記成膜面側の半径方向に所定距離、離間した任意ポイントである測定点Ａ〜Ｃ（図７参照）が移動する各軌跡と、ｘ軸とが、ｘ＞０部分で交わる点を基準点（測定位置＝０度）とする。このとき、基板ホルダ１２が回転することによって測定点Ａ〜Ｃが各軌跡上を反時計回りに移動する位置と前記中心とを結ぶ直線が、ｘ軸（ただしｘ＞０に限る）に対してなす角度（ｘ１。図７ではθと表示）を０度〜３６０度のＸ軸とし、各ｘ１での成膜レート（ｙ２）を０．０５ｎｍ／秒〜０．８５ｎｍ／秒のＹ軸に取ったＸＹ平面に、ｘ１とｙ２の値をプロットしたグラフを図８に示す。この図８のグラフは、図６に示す領域Ａ１での各測定点Ａ〜Ｃにおける成膜材料の蒸発物供給の各状態を示している。
図８に示すように、測定位置によって各測定点での成膜レートが変動していることが理解できる。これは、基板ホルダ１２が回転することによって各軌跡上を移動する各測定点について、測定位置によって蒸発物が付着したり付着しなかったりしていることを意味している。なお、蒸発物が付着しているエリアは、図６の領域Ａ３に相当する。
【００７０】
なお、図６の態様のほかに、例えば図９の太い実線で囲まれる領域Ａ３’で、成膜材料を部分供給することが可能となるように規制板３６の配置を調整してもよい。ただし、図９の態様では、基板ホルダ１２の回転軸（図中、「×」を参照）近傍に保持される特定の基板１４と、基板ホルダ１２の外周近傍に保持される別の基板１４との間で、成膜材料の相対的な供給時間が異なることがある。この場合、基板ホルダ１２に保持されるすべての基板１４上に堆積する薄膜の特性が均一化されないこともある。従って、本例では、図６に示すように、基板ホルダ１２の回転軸である回転中心を含まない閉曲線で囲まれる領域に、成膜材料が供給可能となるように規制板３６の配置を調整することが望ましい。基板ホルダ１２の回転中心を含まないような閉曲線で囲まれる領域とすることで、成膜材料のパルス供給が実現される。なお、イオンビームの照射領域（例えば図２のＡ２）と成膜材料の供給領域（例えば図６の領域Ａ３）は重複してもよい。
【００７１】
なお、本例において、規制板３６を必ずしも設ける必要はない。この場合、例えば図１０に示すように、蒸着源３４を容器１０内の略中央配置から端側へ寄せて配置すればよい。蒸着源３４を容器１０内の端側へ寄せて配置することで、規制板３６の設置を省略しても、回転途中の基板ホルダ１２の一部、即ちすべての基板１４の一部（所定領域に移動してきた特定の基板１４群）に向けた、成膜材料の部分供給が可能となる（成膜材料の飛散方向と供給方向が同一）。
【００７２】
この場合、図６に示す例と同様に、蒸着源３４による成膜材料の蒸発物の付着領域が、基板ホルダ１２の下面全域より小さくなるように、真空容器２内下方の端側へ寄せた位置に蒸着源３４が設置される。この例においても、図６に示す例と同様に、蒸発物の付着領域が、基板ホルダ１２の下面全域（つまり本発明で言う「基体保持面の全域」）の半分以下となるように蒸着源３４を配置することが好ましい。
【００７３】
図１０に示す例において、蒸着源３４は、基板ホルダ１２の回転中心である鉛直軸が延びる方向（鉛直方向）に沿った基準線に対して、蒸着源３４の中心と基板ホルダ１２の外縁の最遠点Ｐとを結ぶ線の成す角度（θ１）が、好ましくは４０度以上、より好ましくは６０度以上となる位置に配置されることが好ましい。基準線に対する角度θ１が上記角度以上となるように蒸着源３４を配置することで、規制板３６を使用せずに成膜材料の部分供給が可能となる。
なお、図１０に示す例において、基板ホルダ１２の成膜面側の直径を「ドーム径Ｄ１」、基板ホルダ１２の成膜面側の中心から蒸着源３４の中心までの距離を「高さＤ２」、前記基準線から蒸着源３４の中心までの最短距離を「オフセットＤ３」としたとき、一例として、Ｄ１を例えば１０００ｍｍ〜２０００ｍｍ程度、Ｄ２を例えば５００ｍｍ〜１５００ｍｍ程度、Ｄ３を例えば１００ｍｍ〜８００ｍｍ程度に、それそれ設計することができる。
【００７４】
＜＜第２実施形態＞＞
次に、成膜装置１を用いた成膜方法の一例（光学薄膜の成膜方法）を説明する。
本例では、光学薄膜の一例として、光学フィルター薄膜を成膜する場合を例示する。本例において成膜される光学フィルター薄膜は、高屈折率物質と低屈折率物質とを交互に積層させて成摸しているが、一種類若しくは複数種類の蒸発物質（成膜材料）からなる光学フィルターの成膜に対しても本発明は適用でき、その場合、蒸着源３４の数や配置を適宜変更可能である。
【００７５】
なお、本例にて作製する光学フィルターの具体例として、短波長透過フィルター（SWPF）と赤外線カットフィルターを挙げているが、これ以外にも、長波長透過フィルター、バンドパスフィルター・ＮＤフィルターなどの薄膜デバイスについても適用可能である。
【００７６】
本例において、蒸着源３４のボートに充填する光学薄膜を形成するための成膜材料としては、高屈折率物質（例えばＴａ２Ｏ５やＴｉＯ２）や低屈折率物質（例えばＳｉＯ２）などが用いられる。
【００７７】
（１）まず、基板ホルダ１２の下面に、複数の基板１４をその成膜面が下向きになる状態でセットする。基板ホルダ１２にセットする基板１４（基体）は、形状が例えば板状やレンズ状などに加工されたガラスやプラスチックや金属で構成することができる。なお、基板１４は、固定前あるいは固定後に、湿式洗浄しておくことが好ましい。
【００７８】
（２）次に、基板ホルダ１２を真空容器１０の内部にセットした後、真空容器１０内を例えば１０−４〜１０−２Ｐａ程度にまで排気する。真空度が１０−４Ｐａより低いと、真空排気に時間を要し過ぎて生産性を低下させるおそれがある。一方、真空度が１０−２Ｐａより高いと、成膜が不十分となることがあり、膜の特性が劣化するおそれがある。
【００７９】
（３）次に、電気ヒータ５３に通電して発熱させ、基板ホルダ１２を所定速度（後述）で回転させる。この回転により複数の基板１４の温度と成膜条件を均一化させる。
【００８０】
コントローラ５２は、基板１４の温度が、例えば常温〜１２０℃、好ましくは５０〜９０℃になったことを温度センサ５４の出力により判定すると、成膜工程に入る。基板温度が常温未満では成膜される薄膜の密度が低く、十分な膜耐久性が得られない傾向がある。基板温度が１２０℃を超えると基板１４としてプラスチック基板を用いている場合に、その基板１４の劣化や変形が起きる可能性がある。なお、無加熱成膜が好適な材料を用いる場合には常温で成膜することもある。本例では、成膜工程に入る前に、イオン源３８をアイドル運転状態としておく。また、蒸着源３４も、シャッタ３４ａの開動作によって直ちに成膜材料を拡散（放出）できるように準備しておく。
【００８１】
（４）次に、コントローラ５２は、イオン源３８の照射電力（パワー）をアイドル状態から所定の照射電力に増大させ、シャッタ３８ａを開き、回転途中の個々の基板１４の表面にイオンビームを照射する（基板１４表面のクリーニング）。このとき、ニュートラライザ４０の作動も開始させる。すなわち、成膜に先立ち、個々の基板１４の成膜面に対し、イオン源３８から引き出される導入ガス（ここでは酸素）のイオンビームを照射する工程と、電子を照射する工程とが並行して行われる。本例では、光学フィルター薄膜の成膜に先立ち、回転途中の基板ホルダ１２に保持されるすべての基板１４のうち、領域Ａ２に移動してきた特定の基板１４群に対してのみ、連続してイオンと電子の部分照射を行うことが特徴である。
【００８２】
イオンビームの部分照射による基板１４表面のクリーニング条件は、以下の通りである。イオン源３８へ導入するガス種としては、少なくともアルゴン又は酸素を含んでいればよく、アルゴンと酸素との混合ガスであってもよいが、好ましくはアルゴンと酸素との混合ガスである。上記ガス種の導入量（混合ガスである場合には合計導入量）は、例えば１ｓｃｃｍ以上、好ましくは５ｓｃｃｍ以上、より好ましくは２０ｓｃｃｍ以上であり、かつ例えば１００ｓｃｃｍ以下、好ましくは７０ｓｃｃｍ以下、より好ましくは５０ｓｃｃｍ以下である。「ｓｃｃｍ」とは、「ｓｔａｎｄａｒｄ
ｃｃ／ｍ」の略で、０℃、１０１．３ｋＰａ（１気圧）におけるものを示す。
【００８３】
イオンの加速電圧（Ｖ）は、例えば５０〜１５００Ｖ、好ましくは５００〜１３００Ｖ、より好ましくは７００〜１２００Ｖである。イオンの照射電流（Ｉ）は、例えば５０〜１５００ｍＡ、好ましくは２００〜１３００ｍＡ、より好ましくは４００〜１２００ｍＡである。
【００８４】
基板クリーニングにかかわる、基板ホルダ１２に向けたイオン源３８によるイオンビームの全照射時間を「Ｔ１」としたとき、本例では該Ｔ１を、例えば１〜８００秒、好ましくは１０〜１００秒程度とする。またＴ１とともに、基板ホルダ１２に保持される１枚あたりの基板１４に対するイオンビームの照射時間を「Ｔ２」とし、かつ領域Ａ２を領域Ａ１の半分に設定した場合、Ｔ２はＴ１の半分となる。つまり、基板ホルダ１２に向けたイオンビームの照射を、例えば６００秒（Ｔ１）、行ったとしても、１枚あたりの基板１４に対して、３００秒（Ｔ２）しか、イオンビームの実照射が行われないことになる。
【００８５】
本例では、イオン源３８がイオンビームを部分照射可能な配置で配置されている（Ａ２＜Ａ１）。特に、Ａ２≦（（１／２）×Ａ１）となるようにイオン源３８を配置することで、Ｔ２≦（（１／２）×Ｔ１）となるようにイオンビームを照射し、基板１４表面をクリーニングすることが好ましい。なお、Ａ２≦（（１／２）×Ａ１）となるようにイオン源３８を配置するとともに、基板ホルダ１２の回転速度を変動させることで、Ｔ２≦（（１／２）×Ｔ１）となるようにイオンビームを照射することもできる。
【００８６】
本例では、基板ホルダ１２の回転に伴って、該基板ホルダ１２に保持されるすべての基板１４のうちの任意の基板（基準基板）が、Ａ２領域に入ってから出ていくまでの時間を「ｔ１」とし、Ａ２領域を出てから次にＡ２領域に入る直前までの時間を「ｔ２」としたとき、ｔ１＜ｔ２となるように、Ａ２領域の大きさ、配置、及び／又は、基板ホルダ１２の回転速度を決定することが好ましい。ｔ１＜ｔ２、つまり基準基板に対し、照射されている時間がイオン照射されていない時間よりも短くなるように、Ａ２領域の大きさ等を設定することで、より効率的で適切なイオン照射が可能となる。ちなみに、ｔ１とｔ２の合計（ｔ１＋ｔ２）は、基板ホルダ１２が一回転する時間であり、本例では、該（ｔ１＋ｔ２）が、好ましくは０．６秒〜２０秒程度に設定される。つまり基板ホルダ１２の回転速度は３〜１００ｒｐｍ程度に設定される。好ましくは５〜６０ｒｐｍ、より好ましくは１０〜４０ｒｐｍで基板ホルダ１２を回転させることもできる。
【００８７】
ニュートラライザ４０の作動条件は、以下の通りである。ニュートラライザ４０へ導入するガス種としては、例えばアルゴンである。上記ガス種の導入量は、例えば１０〜１００ｓｃｃｍ、好ましくは３０〜５０ｓｃｃｍである。電子の加速電圧は、例えば２０〜８０Ｖ、好ましくは３０〜７０Ｖである。電子電流は、イオン電流以上の電流が供給されるような電流であればよい。
【００８８】
（５）次に、コントローラ５２は、イオン源３８のシャッタ３８ａをそのままに保持する（開状態）とともに、シャッタ３４ａを開き、成膜材料のイオンビームアシスト蒸着（ＩＡＤ：Ｉｏｎ−ｂｅａｍ
Ａｓｓｉｓｔｅｄ Ｄｅｐｏｓｉｔｉｏｎ ｍｅｔｈｏｄ）を開始させる。このとき、ニュートラライザ４０の作動も継続させる。すなわち、本例では、基板１４の成膜面に対し、蒸着源３４から成膜材料を飛散させる工程と、イオン源３８から引き出される導入ガス（ここでは酸素）のイオンビームを照射する工程と、電子を照射する工程とが並行して行われる（成膜処理）。
【００８９】
本例では、上述したイオンビームの部分照射による基板１４表面のクリーニングに続き、回転途中の基板ホルダ１２に保持されるすべての基板１４のうち、領域Ａ３に移動してきた特定の基板１４群に対してのみ、連続して成膜材料の部分供給を行うことも特徴である。すなわち、斜め照射によるイオンビームの部分照射後の基板１４のクリーニング面に向けて、蒸着源３４から成膜材料の蒸発物を所定時間（Ｔ３。後述）の間、放出し、成膜処理を行う。さらに本例では、こうした成膜材料の部分供給とともに、部分照射によるイオンビームの成膜アシストを伴うことも特徴である。
【００９０】
基板ホルダ１２に向けた蒸着源３４による成膜材料の蒸発物の全放出時間を「Ｔ３」とし、基板ホルダ１２に保持される１枚あたりの基板１４に対する前記蒸発物の付着時間を「Ｔ４」とし、かつ領域Ａ３を領域Ａ１の半分に設定した場合、Ｔ４はＴ３の半分となる。つまり、基板ホルダ１２に向けた蒸発物の放出を、例えば２０００秒（Ｔ３）、行ったとしても、１枚あたりの基板１４に対して、１０００秒（Ｔ４）しか、蒸発物の付着が行われないことになる。
【００９１】
本例では、蒸着源３４による成膜材料の供給が部分供給可能となる構成で、蒸着源３４及び規制板３６が配置されている（Ａ３＜Ａ１）。特に、Ａ３≦（（１／２）×Ａ１）となる構成で蒸着源３４及び規制板３６を配置することで、Ｔ４≦（（１／２）×Ｔ３）となるように成膜材料を供給することが好ましい。なお、Ａ３≦（（１／２）×Ａ１）となる構成で蒸着源３４及び規制板３６を配置するとともに、基板ホルダ１２の回転速度を変動させることで、Ｔ４≦（（１／２）×Ｔ３）となるように成膜材料を供給することもできる。
【００９２】
イオンビームの部分照射による成膜アシスト条件は、成膜開始前に行うイオンビームの部分照射によるクリーニング条件（前出）と同じ条件で行ってもよいし、異なる条件で行うこともできる。ただし、イオンの加速電圧（Ｖ）は、例えば５０〜１５００Ｖ、好ましくは１００〜１２００Ｖ、より好ましくは２００〜４００Ｖとする。イオンの照射電流（Ｉ）は、例えば５０〜１０００ｍＡ、好ましくは１００〜１０００ｍＡ、より好ましくは３００〜１０００ｍＡ、さらに好ましくは３００〜６００ｍＡとする。
【００９３】
アシスト効果を与える場合の、基板ホルダ１２に向けたイオン源３８によるイオンビームの全照射（全アシスト）時間を「Ｔ５」としたとき、該Ｔ５を、蒸着源３４による成膜材料の蒸発物の全放出時間（Ｔ３）と同一にすることもできるし、あるいは異ならせることもできる。Ｔ５とともに、１枚あたりの基板１４に対するイオンビームの実照射（実アシスト）時間を「Ｔ６」とし、かつ領域Ａ２を領域Ａ１の半分に設定した場合、Ｔ６はＴ５の半分となる。つまり、基板ホルダ１２に向けた蒸発物の放出とともにアシスト効果を与えるためのイオンビームの照射を、該蒸発物の放出時間（Ｔ３）と同様の、例えば６００秒（Ｔ５）、行ったとしても、１枚あたりの基板１４に対して、３００秒（Ｔ６）しか、アシスト効果を与えるためのイオンビームの実照射が行われないことになる。
【００９４】
本例では、イオン源３８がイオンビームを部分照射可能な配置で配置されている（Ａ２＜Ａ１）。特に、Ａ２≦（（１／２）×Ａ１）となるようにイオン源３８を配置することで、Ｔ６≦（（１／２）×Ｔ５）となるようにイオンビームを照射し、成膜アシストすることができる。
【００９５】
ニュートラライザ４０の作動条件は、成膜開始前に行うイオンビームの部分照射によるクリーニング（前出）における場合と同じ条件で行ってもよいし、異なる条件で行うこともできる。
【００９６】
蒸着源３４が成膜材料の蒸発物を放出する間、イオン源３８のシャッタ３８ａを開動作して放出したイオンを基板１４に衝突させることによって、基板１４に付着した成膜材料の表面を平滑化すると共に緻密化する。
この操作を所定回数繰り返すことにより多層膜を形成することができる。イオンビームの照射により基板１４に電荷の偏りが生じるが、この電荷の偏りは、ニュートラライザ４０から基板１４に向けて電子を照射することで中和している。このようにして、基板１４の成膜面に薄膜が所定厚みで形成される。
【００９７】
（６）コントローラ５２は、基板１４の上に形成される薄膜の膜厚を水晶モニタ５０により監視し続け、所定の膜厚になると成膜を停止する。これにより、複数の基板１４の表面に光学フィルター薄膜が所定膜厚で成膜され、光学フィルターが得られる。なお、コントローラ５２は、成膜を停止する際に、シャッタ３４ａ及びシャッタ３８ａを閉じる。
【００９８】
本例による成膜装置１を用いた成膜方法によれば、成膜に先立ち、回転途中の基板ホルダ１２の基体保持面の一部の領域に向けてイオンビームが照射され、その結果、基板ホルダ１２に保持され回転している複数の基板１４のうち前記領域に移動してきた特定の基板１４群のみにイオンビームが照射される（イオンの部分照射による基板１４表面のクリーニング）。イオンビームの照射領域Ａ２は、基板ホルダ１２の下面全域Ａ１よりも小さい（Ａ２＜Ａ１）。
【００９９】
その結果、成膜に先立ち、各基板１４に対してイオンビームが時間的にパルス状に高密度で照射されることとなり、イオンビームの照射を全面照射（Ａ２＝Ａ１）する従来技術と比較して、各基板１４の表面のクリーニング効果が高まる。具体的には、各基板１４すべての表面の活性度が向上し、成膜時における、各基板１４とその上に堆積する薄膜との結合がより促進され、その結果、形成する薄膜の諸性能をより一層高めることができる。
イオンビームの照射を、回転している基板ホルダ１２の一部領域のみに向けて行うことで、各基板１４に対してイオンビームが時間的にパルス状に高密度で照射される。このパルス状に密度の高いイオンビームの照射により、各基板１４の表面のエネルギー状態の活性化が促進される。この後、多粒子間の相互作用を通して各基板１４の表面は、高い確率で熱平衡状態へと到達し、これにより、イオンビームの全面照射を採用する従来手法と比較して、基板１４表面に、諸性能（本例では、光学薄膜における光学特性）に優れた薄膜を形成することができる。
特に、Ｔ２がＴ１の半分以下となる（Ｔ２≦（（１／２）・Ｔ１））ように基板ホルダ１２の回転速度及びイオンの照射領域の一方又は双方を調整することで、こうした効果をより一層顕著に発揮させることができる。
【０１００】
また、本例による成膜装置１を用いた成膜方法によれば、イオンビームの部分照射に加え、基板ホルダ１２の基体保持面の一部の領域に向けて成膜材料が供給され、その結果、基板ホルダ１２に保持され回転している複数の基板１４のうち前記領域に移動してきた特定の基板１４群のみに成膜材料が供給される（成膜材料の部分供給）。成膜材料の供給領域Ａ３は、基板ホルダ１２の下面全域Ａ１よりも小さい（Ａ３＜Ａ１）。
【０１０１】
その結果、イオンビームの部分照射による基板１４表面のクリーニング効果に加え、基板１４とその上に堆積する薄膜との間での結合力がより一層高まり、その結果、薄膜の諸性能がより一層顕著に高められる。
イオンビームの部分照射に続き、成膜材料の供給を回転している基板ホルダ１２の基体保持面の一部領域のみに向けて行うことで、クリーニング後の各基板１４に対して薄膜の成膜材料が時間的にパルス状に高密度で照射される。このパルス状に密度の高い成膜材料の供給により、各基板１４の表面のエネルギー状態の活性化促進に加え、各基板１４表面に堆積する成膜粒子のエネルギー状態の活性化も促進され、各基板１４の表面に堆積した成膜粒子がより高い確率で熱平衡状態へと到達し、これにより、各基板１４の表面に、より一層、諸性能（本例では光学特性）に優れた薄膜を形成することができる。
特に、Ｔ４がＴ３の半分以下となる（Ｔ４≦（（１／２）×Ｔ３））ように基板ホルダ１２の回転速度及び成膜材料の供給領域の一方又は双方を調整することで、こうした効果をより一層顕著に発揮させることができる。
【０１０２】
さらに本例では、成膜材料の部分供給とともに、アシスト効果を与えるイオンビームを部分照射するので、成膜材料を供給している間、各基板１４に対してイオンビームが照射されていない時間が確保される。基板１４表面に堆積された蒸着層を構成する分子（蒸着分子）は、アシスト効果を与えるイオンビームが照射されている間は、そのイオンビームによって化学反応（酸化）が促進されるが、その一方でイオンビームから受ける運動エネルギーによって表面がマイグレーション（物理励起）されるとの不都合を生じうる。本例では、基板１４に対してイオンビームに照射されていない間に、イオンビームの照射によって表面がマイグレーションされた蒸着分子を基板１４上の安定な位置（安定サイト）に静止させる（落ち着かせる）ことができる。安定サイトに静止した蒸着分子に対してその後再びイオンが照射されても、静止した蒸着分子が安定サイトから動き出すことはなく、結果として緻密で良質な薄膜が得られることになるものと考えられる。すなわち、薄膜が緻密になり、且つ、組成的な均一性が向上すると共に、薄膜組織の歪みの低減を図ることができる。こうして、成膜された組織が良好な均一性を有することで、屈折率の変動が少なく、光の吸収係数が一定以下で安定する光学フィルターを得ることができる。
【０１０３】
なお、アシスト効果を与えるイオンビームを、基板ホルダ１２の基板保持面全域に、つまりすべての基板１４に対して連続して照射した場合（全面照射）、基板１４表面に堆積された蒸着分子は、基板１４上の安定サイトに静止する前に再度、励起されてしまう。連続してイオンビームが照射されているからである。その結果、前記蒸着分子を安定サイトに静止させることが困難となり、これによって薄膜の緻密が阻害されるのではないかと考えられる。
【０１０４】
本例による成膜装置１を用いた成膜方法によれば、基板ホルダ１２に保持され回転している複数の基板１４に対し、その一部に成膜材料を供給しながら、アシスト効果を与えるイオンビームを部分照射するので、アシスト効果を与えるイオンビームの照射を全面照射する場合と比較して、薄膜の緻密化が一層促進され、結果として高いイオンアシストの効果を得ることができる。
【０１０５】
＜＜第３実施形態＞＞
次に、成膜装置１を用いた成膜方法の他の例（機能性薄膜の成膜方法）を説明する。
本例では、機能性薄膜の一例として、有機物で構成される防汚膜を成膜する場合を例示する。なお、防汚膜は、撥水性、撥油性を有する膜であり、油汚れの付着を防止する機能を有する。ここで、「油汚れの付着を防止する」とは、単に油汚れが付着しないだけでなく、たとえ付着しても簡単に拭き取れることを意味する。すなわち、防汚膜は撥油性を維持する。
【０１０６】
本例において、蒸着源３４のボートに充填する防汚膜を形成するための成膜材料の形態は、特に限定されず、例えば、（ａ）多孔質セラミックに疎水性反応性有機化合物を含浸させたものや、（ｂ）金属繊維又は細線の塊に疎水性反応性有機化合物を含浸させたものを用いることができる。これらは、多量の疎水性反応性有機化合物を素早く吸収し、蒸発させることができる。多孔質セラミックは、ハンドリング性の観点からペレット状で用いることが好ましい。
【０１０７】
金属繊維又は細線としては、例えば鉄、白金、銀、銅などが挙げられる。金属繊維又は細線は、十分な量の疎水性反応性有機化合物を保持できるように絡みあった形状のもの、例えば織布状や不織布状のものを用いることが好ましい。金属繊維又は細線の塊の空孔率は、疎水性反応性有機化合物をどの程度保持するかに応じて決定することができる。
【０１０８】
成膜材料として、金属繊維又は細線の塊を用いる場合、これを一端が開放した容器内に保持することが好ましい。容器内に保持した金属繊維又は細線の塊もペレットと同視することができる。容器の形状は特に限定されないが、クヌーセン型、末広ノズル型、直筒型、末広筒型、ボート型、フィラメント型等が挙げられ、成膜装置１の仕様によって適宜選択することができる。容器の少なくとも一端は開放されており、開放端から疎水性反応性有機化合物が蒸発するようになっている。容器の材質としては、銅、タングステン、タンタル、モリブデン、ニッケル等の金属、アルミナ等のセラミック、カーボン等が使用可能であり、蒸着装置や疎水性反応性有機化合物によって適宜選択する。
【０１０９】
多孔質セラミックペレット、及び容器に保持した金属繊維又は細線の塊からなるペレットのいずれも、サイズは限定されない。
多孔質セラミック又は金属繊維又は細線の塊に疎水性反応性有機化合物を含浸させる場合、まず疎水性反応性有機化合物の有機溶媒溶液を作製し、浸漬法、滴下法、スプレー法等により溶液を多孔質セラミック又は金属繊維又は細線に含浸させた後、有機溶媒を揮発させる。疎水性反応性有機化合物は反応性基（加水分解性基）を有するので、不活性有機溶媒を使用するのが好ましい。
【０１１０】
不活性有機溶媒としては、フッ素変性脂肪族炭化水素系溶剤（パーフルオロヘプタン、パーフルオロオクタン等）、フッ素変性芳香族炭化水素系溶剤（ｍ−キシレンヘキサフロライド、ベンゾトリフロライド等）、フッ素変性エーテル系溶剤（メチルパーフルオロブチルエーテル、パーフルオロ（２−ブチルテトラヒドロフラン）等）、フッ素変性アルキルアミン系溶剤（パーフルオロトリブチルアミン、パーフルオロトリペンチルアミン等）、炭化水素系溶剤（トルエン、キシレン等）、ケトン系溶剤（アセトン、メチルエチルケトン、メチルイソブチルケトン等）等が挙げられる。これらの有機溶媒は単独でも２種以上を混合しても良い。疎水性反応性有機化合物溶液の濃度は限定的ではなく、疎水性反応性有機化合物を含浸する担体の形態に応じて、適宜設定することができる。
【０１１１】
本例では、第２実施形態と同様に、基板１４表面のクリーニングを行う（第２実施形態の（１）〜（４）参照）。
【０１１２】
（５）次に、コントローラ５２は、イオン源３８の照射電力をアイドル状態に戻し、シャッタ３８ａを閉じるとともに、シャッタ３４ａを開き、防汚膜を形成するための成膜材料の抵抗加熱方式による真空蒸着を行う（成膜処理）。なお本例において、成膜材料の加熱は、抵抗加熱方式に限定されず、ハロゲンランプ、シーズヒータ、電子ビーム、プラズマ電子ビーム、誘導加熱等を用いることもできる。
【０１１３】
すなわち、斜め照射によるイオンビームの部分照射後の基板１４のクリーニング面に向けて、蒸着源３４から成膜材料を例えば３〜２０分（Ｔ３）の間、飛散させ、成膜処理を行う（成膜材料の部分供給）。その結果、個々の基板１４表面には防汚膜が、所定厚み（例えば１〜５０ｎｍ）で形成される。
【０１１４】
（６）コントローラ５２は、基板１４上に形成される薄膜の膜厚を水晶モニタ５０により監視し続け、所定の膜厚になると蒸着を停止する。これにより、複数の基板１４の表面に防汚膜が所定膜厚で成膜され、防汚膜基材が得られる。
【０１１５】
本例による成膜装置１を用いた成膜方法によれば、第２実施形態と同様に、イオンビームの部分照射による基板１４表面のクリーニングに加え、成膜材料の部分供給する。このため、イオンビームの部分照射による効果に加え、基板１４とその上に堆積する薄膜との間での結合力がより一層高まり、その結果、薄膜の諸性能（本例では機能性薄膜としての防汚膜の耐摩耗性など）がより一層顕著に高められる。
イオンビームの部分照射に続き、成膜材料の供給を回転している基板ホルダ１２の基体保持面の一部領域のみに向けて行うことで、クリーニング後の各基板１４に対して薄膜の成膜材料が時間的にパルス状に高密度で照射される。このパルス状に密度の高い成膜材料の供給により、各基板１４の表面のエネルギー状態の活性化促進に加え、各基板１４表面に堆積する成膜粒子のエネルギー状態の活性化も促進され、各基板１４の表面に堆積した成膜粒子がより高い確率で熱平衡状態へと到達し、これにより、各基板１４の表面に、より一層、諸性能に優れた薄膜を形成することができる。
特に、Ｔ４がＴ３の半分以下となる（Ｔ４≦（（１／２）×Ｔ３））ように基板ホルダ１２の回転速度及び成膜材料の供給領域の一方又は双方を調整することで、こうした効果をより一層顕著に発揮させることができる。
【０１１６】
本例で成膜される防汚膜は、１ｋｇ／ｃｍ２の荷重によるスチールウール＃００００を、１０００回（好ましくは２０００回）を超えて往復させても油性ペンによるインクを拭き取れるように、その耐摩耗性がより高められている。
【０１１７】
なお、防汚膜の成膜手順は上記手順に限定されない。例えば、真空容器１０の内部下方に、蒸着源３４以外の蒸着源（例えば電子ビーム加熱方式など）を配設し、イオンビーム斜め照射による基板１４表面のクリーニングに続き、別途配設した蒸着源（図示省略）により基板ホルダ１２に保持されたすべての基板１４のクリーニング面上にＳｉＯ２やＡｌ２Ｏ３などの無機膜を数ｎｍ程度で成膜した後、蒸着源３４を作動させて該無機膜上に防汚膜を成膜してもよい。この態様によっても、基板ホルダの全面に向けたイオンビーム照射により一度にすべての基板表面をクリーニングする従来手法と比較して、得られる防汚膜の耐摩耗性がより高められる。
【実施例】
【０１１８】
次に、上記発明の実施形態をより具体化した実施例を挙げ、発明をさらに詳細に説明する。【０１１９】
なお、各実験例において、Ｔ１，Ｔ２はクリーニング時における時間を意味し、特にＴ１は基板ホルダに向けたイオンビームの全照射時間、Ｔ２は１枚あたりの基板に対するイオンビームの照射時間である。Ｔ３，Ｔ４は成膜時における時間を意味し、特にＴ３は基板ホルダに向けた成膜材料（撥油剤、ＳｉＯ２、Ｔａ２Ｏ５）の蒸発物の全放出時間、Ｔ４は１枚あたりの基板に対する前記蒸発物の付着時間である。Ｔ５，Ｔ６は上記成膜時のイオンアシストの時間を意味し、特にＴ５は基板ホルダに向けたイオンビームの全照射（全アシスト）時間、Ｔ６は１枚あたりの基板に対するイオンビームの実照射（実アシスト）時間である。【０１２０】
《実験例１》
本例では、図１に示す成膜装置１（ただし規制板３６を取り外した）を準備し、下記条件で成膜して防汚膜サンプルを得た。なお、本例のイオンビームの照射領域（Ａ２）を基板ホルダ１２に対する位置関係で示した様子を図１１に示す。基板としてＢＫ７（屈折率ｎ＝１．５２）を用い、基板ホルダの回転速度（ＲＳ）を３０ｒｐｍとした。【０１２１】
基板クリーニングに関するイオン照射については、照射開始時の基板温度を１００℃とし、イオン源の条件を以下とした。
・導入ガス種及び導入量：Ｏ２を５０ｓｃｃｍ。
・イオン加速電圧：１０００Ｖ。
・照射イオン電流：５００ｍＡ。
・Ｔ１：３００秒、Ｔ２：１００秒。
・基板ホルダの中心から５８０ｍｍオフセットした位置に保持される基板を基準基板としたとき、その基準基板に対するイオン照射の割合：３１％。【０１２２】
ニュートラライザの条件は以下とした。
・導入ガス種及び導入量：Ａｒを１０ｓｃｃｍ、
・電子電流：１Ａ。【０１２３】
防汚膜の成膜については、成膜開始時の基板温度を１００℃とし、成膜条件を以下とした。防汚膜の成膜に際し、イオンと電子の照射を中止した。
・成膜材料：キャノンオプトロン社製の撥油剤（商品名：ＯＦ−ＳＲ、成分名：含フッ素有機珪素化合物）。
・Ｔ３：５００秒、Ｔ４：５００秒。【０１２４】
《耐摩耗性の評価》
得られた防汚膜サンプルの防汚膜の表面に、１ｃｍ２のスチールウール＃００００を載せ、１ｋｇ／ｃｍ２の荷重をかけた状態で、５０ｍｍの直線上を１往復１秒の速さで擦傷試験を行った。この擦傷試験の往復１００回毎に、試験面（防汚膜面）に、油性マジックペン（有機溶媒型マーカー、商品名：マッキー極細、セブラ社製）で線を描き、油性マジックペンの有機溶媒型インクを乾燥布で拭き取れるか否かを評価した。その結果、有機溶媒型インクを拭き取ることができた最大擦傷往復回数は、２４００であった。【０１２５】
《水接触角の評価》
得られた防汚膜サンプルの防汚膜の表面に、１ｃｍ２のスチールウール＃００００を載せ、１ｋｇ／ｃｍ２の荷重をかけた状態で、５０ｍｍの直線上を１往復１秒の速さで２０００回、擦傷を行った後、ＪＩＳ−Ｒ３２５７のぬれ性試験に準拠した方法で、防汚膜上の水に対する接触角を測定した。具体的には、試験台に防汚膜サンプルを載置し、擦傷後の防汚膜側に蒸留水を滴下し、静置した状態で水滴の接触角を光学的に測定することにより行った。その結果、９５度であった。【０１２６】
《実験例２》
イオン源によるイオンビームの照射領域と蒸着源による成膜材料の供給領域とが、ともに基板ホルダの基板セット面の全域である、従来の成膜装置（図示省略）を準備した。この成膜装置を用いて、実験例１と同一条件で成膜して防汚膜サンプルを得た。なお、本例のイオンビームの照射領域（Ａ１）を基板ホルダ１２に対する位置関係で示した様子を図１２に示す。
・Ｔ１：３００秒、Ｔ２：３００秒。
・Ｔ３：５００秒、Ｔ４：５００秒。【０１２７】
得られた防汚膜サンプルの防汚膜に対する最大擦傷往復回数は１１００であり、実験例１のサンプルと比較して耐摩耗性に劣っていることが確認できた。ただし、「最大擦傷往復回数：１１００」であっても、十分に耐摩耗性があり、十分に実用に耐えうるものと判断される。また防汚膜サンプルの防汚膜表面における擦傷後の、水に対する接触角を同様に測定したところ５３度であり、実験例１のサンプルと比較して擦傷後の水に対する接触角が低下しており、耐摩耗性の劣化が確認できた。【０１２８】
《実験例３》
本例では、図１に示す成膜装置１（規制板３６あり）を準備した以外は実験例１と同一条件で防汚膜サンプルを得た。なお、本例のイオンビームの照射領域（Ａ２）を基板ホルダ１２に対する位置関係で示した様子を図１１に示す。成膜材料の供給領域（Ａ３）を基板ホルダ１２に対する位置関係で示した様子を図１３に示す。
・Ｔ１：３００秒、Ｔ２：１００秒。
・基板ホルダの中心から５８０ｍｍオフセットした位置に保持される基板を基準基板としたとき、その基準基板に対するイオン照射の割合：３１％。
・Ｔ３：５００秒、Ｔ４：３６０秒。【０１２９】
得られた防汚膜サンプルの防汚膜に対する最大擦傷往復回数は３５００であった。また防汚膜サンプルの防汚膜表面における擦傷後の、水に対する接触角を同様に測定したところ１０２度であった。【０１３０】
《実験例４》
本例では、実験例１と同一の成膜装置を準備し、下記条件で、光学フィルター試料を作製した。光学フィルター試料は、高屈折率膜と低屈折率膜との２７層からなる短波長透過フィルター（Short Wave Pass Filter ： SWPF）の多層膜である。基板としてＢＫ７（屈折率ｎ＝１．５２）を用い、基板ホルダの回転速度（ＲＳ）を３０ｒｐｍとした。【０１３１】
基板クリーニングに関するイオン照射については、照射開始時の基板温度を１００℃とし、イオン源の条件を実験例１と同一とした。
・Ｔ１：３００秒、Ｔ２：１００秒。
・基板ホルダの中心から５８０ｍｍオフセットした位置に保持される基板を基準基板としたとき、その基準基板に対するイオン照射の割合：３１％。【０１３２】
光学フィルター薄膜の成膜については、成膜開始時の基板温度を１００℃とし、成膜条件を以下とした。【０１３３】
・成膜材料：Ｔａ２Ｏ５（高屈折率膜）と、ＳｉＯ２（低屈折率膜）。
・Ｔａ２Ｏ５の成膜速度：０．５ｎｍ／秒。
・Ｔａ２Ｏ５蒸発物の、Ｔ３：２２６０秒、Ｔ４：２２６０秒。
・ＳｉＯ２の成膜速度：１．０ｎｍ／秒。
・ＳｉＯ２蒸発物の、Ｔ３：１５００秒、Ｔ４：１５００秒。【０１３４】
なお、光学フィルター薄膜の成膜に際し、アシスト効果を与えるイオン源による出力を以下の条件に変えた。
・導入ガス種及び導入量：Ｏ２を５０ｓｃｃｍ。
・イオン加速電圧：３００Ｖ。
・照射イオン電流：５００ｍＡ。
・Ｔａ２Ｏ５成膜時の、Ｔ５：２２６０秒、Ｔ６：７５０秒。
・ＳｉＯ２成膜時の、Ｔ５：１５００秒、Ｔ６：５００秒。【０１３５】
ニュートラライザの条件は以下とした。
・導入ガス種及び導入量：Ａｒを１０ｓｃｃｍ、
・電子電流：１Ａ。【０１３６】
《分光特性の評価》
得られた光学フィルター試料の透過分光特性（透過率Ｔ）と反射分光特性（反射率Ｒ）を測定し、その和（Ｒ＋Ｔ）をグラフ化し、特に波長域４５０〜５５０ｎｍでの（Ｒ＋Ｔ）値の平均値をプロット化した。結果を図１４に示す。その結果、可視光領域の全般で吸収が確認されなかった。特に図１４に示すように４５０ｎｍから５５０ｎｍの波長域での（Ｒ＋Ｔ）値が９９．５％以上であり、薄膜（多層膜）での吸収がほとんどなく、良好な光学特性を持つ薄膜であることが確認できた。【０１３７】
《実験例５》
本例では、実験例３と同一の成膜装置を準備した以外は、実験例４と同一条件で光学フィルター試料を作製した。
・Ｔａ２Ｏ５蒸発物の、Ｔ３：２２６０秒、Ｔ４：１６２０秒。
・Ｔａ２Ｏ５成膜時の、Ｔ５：２２６０秒、Ｔ６：７５０秒。
・ＳｉＯ２蒸発物の、Ｔ３：１５００秒、Ｔ４：１０７５秒。
・ＳｉＯ２成膜時の、Ｔ５：１５００秒、Ｔ６：５００秒。【０１３８】
実験例４と同様に、得られた光学フィルター試料の透過分光特性（透過率Ｔ）と反射分光特性（反射率Ｒ）を測定し、その和（Ｒ＋Ｔ）をグラフ化した上で、実験例４と同様に、波長域４５０〜５５０ｎｍでの（Ｒ＋Ｔ）値の平均値をプロット化した。結果を図１４に示す。その結果、可視光領域の全般で光の吸収が確認されない薄膜が形成できていることが確認できた。特に４５０ｎｍから５５０ｎｍの波長域での（Ｒ＋Ｔ）値については、実験例４の結果以上の、９９．８％の値が得られ、極めて良好な光学特性を持つ薄膜を形成できていることが確認できた。【０１３９】
《実験例６》
本例では、実験例２と同一の、従来の成膜装置を準備した以外は、実験例４と同一条件で光学フィルター試料を作製した。
・Ｔ１：３００秒、Ｔ２：３００秒。
・Ｔａ２Ｏ５蒸発物の、Ｔ３：２２６０秒、Ｔ４：２２６０秒。
・Ｔａ２Ｏ５成膜時の、Ｔ５：２２６０秒、Ｔ６：２２６０秒。
・ＳｉＯ２蒸発物の、Ｔ３：１５００秒、Ｔ４：１５００秒。
・ＳｉＯ２成膜時の、Ｔ５：１５００秒、Ｔ６：１５００秒。【０１４０】
実験例４と同様に、得られた光学フィルター試料の透過分光特性（透過率Ｔ）と反射分光特性（反射率Ｒ）を測定し、その和（Ｒ＋Ｔ）をグラフ化した上で、実験例４と同様に、波長域４５０〜５５０ｎｍでの（Ｒ＋Ｔ）値の平均値をプロット化した。結果を図１４に示す。その結果、可視光領域の全般で一部、吸収が確認された。図１４に示すように４５０ｎｍから５５０ｎｍの波長域での（Ｒ＋Ｔ）値が９９．３％であり、薄膜（多層膜）での吸収が少し見られ、実験例４，５と比較した場合に光学特性が劣る薄膜であることが確認できた。【０１４１】
《実験例７》
本例では、図１０に示す成膜装置１（蒸着源３４をオフセット）を準備した以外は実験例１と同一条件で防汚膜サンプルを得た。
・Ｔ１：３００秒、Ｔ２：１１０秒。
・基板ホルダの中心から５６０ｍｍオフセットした位置に保持される基板を基準基板としたとき、その基準基板に対するイオン照射の割合：３５％。
・Ｔ３：５００秒、Ｔ４：１００秒。
なお、本例において、図１５に示す領域Ａ１での各測定点Ａ〜Ｃにおける成膜材料の蒸発物供給の各状態を図１６のグラフに示す。この図１６は、図８のグラフと同趣旨のグラフである。図１６に示すように、測定位置によって各測定点での成膜レートが変動していることが理解できる。これは、基板ホルダ１２が回転することによって各軌跡上を移動する各測定点について、測定位置によって蒸発物が付着したり付着しなかったりしていることを意味している。各測定点ごとにレート最大値を示す位置（例えば測定点Ｃでは９０°の位置）に、図１５の領域Ａ３に相当する蒸着物付着エリアの中心付近が存在する。【０１４２】
《実験例８》
本例では、図１０に示す成膜装置１（蒸着源３４をオフセット）を準備した以外は実験例１と同一条件で防汚膜サンプルを得た。
・Ｔ１：３００秒、Ｔ２：１２０秒。
・基板ホルダの中心から８３０ｍｍオフセットした位置に保持される基板を基準基板としたとき、その基準基板に対するイオン照射の割合：３２％。
・Ｔ３：５００秒、Ｔ４：８０秒。【０１４３】
《実験例９》
本例では、図１０に示す成膜装置１（蒸着源３４をオフセット）を準備した以外は実験例１と同一条件で防汚膜サンプルを得た。
・Ｔ１：３００秒、Ｔ２：１２０秒。
・基板ホルダの中心から５６０ｍｍオフセットした位置に保持される基板を基準基板としたとき、その基準基板に対するイオン照射の割合：３２％。
・Ｔ３：５００秒、Ｔ４：２９０秒。【０１４４】
《実験例１０》
本例では、基板ホルダ１２に対する成膜材料の供給領域（Ａ３）の位置関係を図１５に示すものとした以外は実験例７〜９と同一条件（ただし下記条件を除く）で防汚膜サンプルを得た。
・Ｔ１：３００秒、Ｔ２：１００秒。
・基板ホルダの中心から５８０ｍｍオフセットした位置に保持される基板を基準基板としたとき、その基準基板に対するイオン照射の割合：３１％。
・Ｔ３：５００秒、Ｔ４：２３０秒。【０１４５】
なお、各実験例での、ドーム径Ｄ１、高さＤ２、オフセットＤ３、角度θ１の設計値を表１に示した。表１では、上記実験例２，３で用いた成膜装置における各設計値も併せて示した。【０１４６】
【表１】
2013046918.tif 000003
【０１４７】
・Ｔ１：３００秒（実験例７〜１０）、
・Ｔ２：１１０秒（実験例７）、１２０秒（実験例８，９）、１００秒（実験例１０）。
・Ｔ３：５００秒、
・Ｔ４：１００秒（実験例７）、８０秒（実験例８）、２９０秒（実験例９）、２３０秒（実験例１０）。【０１４８】
得られた防汚膜サンプルの防汚膜に対する最大擦傷往復回数は実験例３と同一の値（実験例７〜１０：３５００）であった。また防汚膜サンプルの防汚膜表面における擦傷後の、水に対する接触角を同様に測定したところ実験例３とほぼ同一の値（実験例７：１０３度、実験例８：１０２度、実験例９：１００度、実験例１０：１０１度）であった。【０１４９】
なお、各実験例での処理形式と評価結果を表２にまとめた。【０１５０】
【表２】
2013046918.tif 000004
【図１】
2013046918.tif 000005
【図２】
2013046918.tif 000006
【図３】
2013046918.tif 000007
【図４】
2013046918.tif 000008
【図５】
2013046918.tif 000009
【図６】
2013046918.tif 000010
【図７】
2013046918.tif 000011
【図８】
2013046918.tif 000012
【図９】
2013046918.tif 000013
【図１０】
2013046918.tif 000014
【図１１】
2013046918.tif 000015
【図１２】
2013046918.tif 000016
【図１３】
2013046918.tif 000017
【図１４】
2013046918.tif 000018
【図１５】
2013046918.tif 000019
【図１６】
2013046918.tif 000020
【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
基体の表面をクリーニングした後、該基体のクリーニング面に薄膜を成膜する方法において、
基体保持手段の基体保持面の一部の領域に向けてエネルギー粒子を照射することにより前記基体保持面に保持され回転している複数の基体のうち前記領域に移動してきた特定の基体群のみに前記エネルギー粒子を接触させることによって、前記基体の表面をクリーニングした後、
前記基体保持面の一部の領域に向けて薄膜の成膜材料を供給することにより前記領域に移動してきた特定の基体群のみに前記成膜材料を供給することによって、前記基体のクリーニング面に薄膜を堆積させることを特徴とする成膜方法。
【請求項２】
請求項１記載の成膜方法において、照射領域が前記基体保持面の回転中心を含まないように画定された閉曲線で囲まれる領域となるように、エネルギー粒子を照射することを特徴とする成膜方法。
【請求項３】
請求項１又は２記載の成膜方法において、基体保持手段の回転に伴って、基体保持面に保持されるすべての基体のうちの任意の基板が前記領域に到達してから出て行くまでの時間をｔ１とし、前記領域を出てから次に前記領域へ到達するまでの時間をｔ２としたとき、ｔ１＜ｔ２となるように、前記領域の大きさ、配置、及び／又は、基体保持手段の回転速度を決定することを特徴とする成膜方法。
【請求項４】
請求項３記載の成膜方法において、基体保持手段の回転速度が３〜１００ｒｐｍであることを特徴とする成膜方法。
【請求項５】
請求項１記載の成膜方法において、供給領域が前記基体保持面の回転中心を含まないように画定された閉曲線で囲まれる領域となるように、成膜材料を供給することを特徴とする成膜方法。
【請求項６】
請求項１又は５記載の成膜方法において、前記成膜材料を供給するとともに、前記基体保持面の一部の領域に向けてエネルギー粒子を照射することにより前記基体保持面に保持され回転している複数の基体のうち前記領域に移動してきた特定の基体群のみに前記エネルギー粒子を連続して照射することによるアシスト効果を与えながら、前記薄膜を堆積させることを特徴とする成膜方法。
【請求項７】
基体の表面をクリーニングした後、該基体のクリーニング面に薄膜を成膜する方法において、
基体保持手段の基体保持面の一部の領域に向けてエネルギー粒子を照射することにより前記基体保持面に保持され回転している複数の基体のうち前記領域に移動してきた特定の基体群のみに前記エネルギー粒子を接触させることによって、前記基体の表面をクリーニングした後、
前記基体保持面の一部の領域に向けて薄膜の成膜材料を供給することにより前記領域に移動してきた特定の基体群のみに前記成膜材料を供給するとともに、前記基体保持面の一部の領域に向けてエネルギー粒子を照射することにより前記基体保持面に保持され回転している複数の基体のうち前記領域に移動してきた特定の基体群のみに前記エネルギー粒子を連続して照射することによるアシスト効果を与えながら、前記薄膜を堆積させることを特徴とする成膜方法。
【請求項８】
請求項１〜７の何れか一項記載の成膜方法において、エネルギー粒子として、イオン源から照射されるイオンビームを用いることを特徴とする成膜方法。
【請求項９】
複数の基体を保持するための基体保持面を持つ基体保持手段が真空容器内に、鉛直軸回りに回転可能に配設された成膜装置において、
前記基体保持面の一部の領域に向けてエネルギー粒子が照射可能となるような構成、配置及び／又は向きで前記真空容器内に設置されたエネルギー粒子照射手段と、
前記基体保持面の一部で、かつ前記エネルギー粒子照射手段によるエネルギー粒子の照射領域の少なくとも一部と重複する領域に向けて成膜材料が供給可能となる構成で前記真空容器内に設置された成膜手段とを有することを特徴とする成膜装置。
【請求項１０】
請求項９記載の成膜装置において、前記エネルギー粒子照射手段は、前記基体保持面の全領域の半分以下に対してエネルギー粒子が照射可能となる配置で、前記真空容器内に配設されていることを特徴とする成膜装置。
【請求項１１】
請求項９又は１０記載の成膜装置において、前記エネルギー粒子照射手段は、加速電圧が５０〜１５００Ｖのイオンビームを照射可能なイオン源で構成してあることを特徴とする成膜装置。
【請求項１２】
請求項９〜１１の何れか一項記載の成膜装置において、前記成膜手段は、前記基体保持面の全領域の方向に成膜材料を放出可能な配置及び向きで前記真空容器内に設置された成膜源と、該成膜源から放出される成膜材料の飛散方向を規制する規制手段とを含んで構成されており、前記規制手段は、前記成膜源から放出される成膜材料が前記基体保持面の全領域の半分以下に対して供給可能となるように設置されていることを特徴とする成膜装置。
【請求項１３】
請求項９〜１１の何れか一項記載の成膜装置において、前記成膜手段は、前記真空容器内に設置された成膜源を有し、該成膜源は、放出される成膜材料が前記基体保持面の全領域の半分以下に対して供給可能となるように、前記真空容器内下方の略中央配置から端側へ寄せて配置されていることを特徴とする成膜装置。
【請求項１４】
請求項１３記載の成膜装置において、前記鉛直軸が延びる方向に沿った基準線に対して、前記成膜源の中心と前記基体保持手段の外縁の最遠点とを結ぶ線の成す角度が４０度以上となる位置に、前記成膜源が配置されていることを特徴とする成膜装置。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
基体保持手段下面の基体保持面全体にわたり複数の基体をその成膜面が下向きとなるように保持させた状態で、前記基体保持手段を鉛直軸周りに３〜１００ｒｐｍの速度で回転させながらすべての基体の成膜面をクリーニングした後、該基体のクリーニング面に薄膜を成膜する方法において、
前記基体保持面の一部の領域に向けてエネルギー粒子を照射することにより前記基体保持面に保持され回転しているすべての基体のうち前記領域に移動してきた複数の基体からなる特定の基体群のみに前記エネルギー粒子を接触させ、このエネルギー粒子の接触を基体一枚あたり複数回となるよう繰り返すことによって、すべての基体の成膜面をクリーニングした後、
前記基体保持面の、前記エネルギー粒子の照射領域とは異なる一部の領域に向けて薄膜の成膜材料を供給することにより前記領域に移動してきた複数の基体からなる特定の基体群のみに前記成膜材料を供給し、この成膜材料の供給を基体一枚あたり複数回となるよう繰り返すことによって、すべての基体のクリーニング面に薄膜を堆積させることを特徴とする成膜方法。
【請求項２】
請求項１記載の成膜方法において、照射領域が前記基体保持面の回転中心を含まないように画定された閉曲線で囲まれる領域となるように、エネルギー粒子を照射することを特徴とする成膜方法。
【請求項３】
請求項１又は２記載の成膜方法において、基体保持手段の回転に伴って、基体保持面に保持されるすべての基体のうちの任意の基板が前記領域に到達してから出て行くまでの時間をｔ１とし、前記領域を出てから次に前記領域へ到達するまでの時間をｔ２としたとき、ｔ１＜ｔ２となるように、前記領域の大きさ、配置、及び／又は、基体保持手段の回転速度を決定することを特徴とする成膜方法。
【請求項４】
請求項１記載の成膜方法において、供給領域が前記基体保持面の回転中心を含まないように画定された閉曲線で囲まれる領域となるように、成膜材料を供給することを特徴とする成膜方法。
【請求項５】
請求項１又は４記載の成膜方法において、前記成膜材料を供給するとともに、前記基体保持面の一部の領域に向けてエネルギー粒子を照射することにより前記基体保持面に保持され回転しているすべての基体のうち前記領域に移動してきた複数の基体からなる特定の基体群のみに前記エネルギー粒子を接触させ、このエネルギー粒子の接触を基体一枚あたり複数回となるよう繰り返すことによるアシスト効果を与えながら、すべての基体のクリーニング面に薄膜を堆積させることを特徴とする成膜方法。
【請求項６】
基体保持手段下面の基体保持面全体にわたり複数の基体をその成膜面が下向きとなるように保持させた状態で、前記基体保持手段を鉛直軸周りに３〜１００ｒｐｍの速度で回転させながらすべての基体の成膜面をクリーニングした後、該基体のクリーニング面に薄膜を成膜する方法において、
前記基体保持面の一部の領域に向けてエネルギー粒子を照射することにより前記基体保持面に保持され回転しているすべての基体のうち前記領域に移動してきた複数の基体からなる特定の基体群のみに前記エネルギー粒子を接触させ、このエネルギー粒子の接触を基体一枚あたり複数回となるよう繰り返すことによって、すべての基体の成膜面をクリーニングした後、
前記基体保持面の、前記エネルギー粒子の照射領域とは異なる一部の領域に向けて薄膜の成膜材料を供給することにより前記領域に移動してきた複数の基体からなる特定の基体群のみに前記成膜材料を供給し、この成膜材料の供給を基体一枚あたり複数回となるよう繰り返すとともに、前記基体保持面の一部の領域に向けてエネルギー粒子を照射することにより前記基体保持面に保持され回転しているすべての基体のうち前記領域に移動してきた複数の基体からなる特定の基体群のみに前記エネルギー粒子を接触させ、このエネルギー粒子の接触を基体一枚あたり複数回となるよう繰り返すことによるアシスト効果を与えながら、すべての基体のクリーニング面に薄膜を堆積させることを特徴とする成膜方法。
【請求項７】
請求項１〜６の何れか一項記載の成膜方法において、エネルギー粒子として、イオン源から照射されるイオンビームを用いることを特徴とする成膜方法。
【請求項８】
複数の基体を保持するための基体保持面を持つ基体保持手段が真空容器内に、鉛直軸回りに回転可能に配設された成膜装置において、
前記基体保持面の一部の領域（第１領域）に向けてエネルギー粒子が照射可能であり、回転している前記基体保持面に対してエネルギー粒子を照射することによって、前記基体保持面の回転に伴って移動しているすべての基体のうち前記第１領域に移動してきた複数の基体からなる特定の基体群のみにエネルギー粒子を接触可能となるような構成、配置及び／又は向きで前記真空容器内に設置されたエネルギー粒子照射手段と、
前記基体保持面の一部で、かつ前記エネルギー粒子照射手段によるエネルギー粒子の照射領域である前記第１領域の少なくとも一部と重複する領域（第２領域）に向けて成膜材料が供給可能であり、回転している前記基体保持面に対して成膜材料を供給することによって、前記基体保持面の回転に伴って移動しているすべての基体のうち前記第２領域に移動してきた複数の基体からなる特定の基体群のみに成膜材料を供給可能となる構成で前記真空容器内に設置された成膜手段とを有することを特徴とする成膜装置。
【請求項９】
請求項８記載の成膜装置において、前記エネルギー粒子照射手段は、前記基体保持面の全領域の半分以下に対してエネルギー粒子が照射可能となる配置で、前記真空容器内に配設されていることを特徴とする成膜装置。
【請求項１０】
請求項８又は９記載の成膜装置において、前記エネルギー粒子照射手段は、加速電圧が５０〜１５００Ｖのイオンビームを照射可能なイオン源で構成してあることを特徴とする成膜装置。
【請求項１１】
請求項８〜１０の何れか一項記載の成膜装置において、前記基体保持手段は、その鉛直軸周りに３〜１００ｒｐｍの速度で回転させるように制御されることを特徴とする成膜装置。
【請求項１２】
請求項８〜１１の何れか一項記載の成膜装置において、前記成膜手段は、前記基体保持面の全領域の方向に成膜材料を放出可能な配置及び向きで前記真空容器内に設置された成膜源と、該成膜源から放出される成膜材料の飛散方向を規制する規制手段とを含んで構成されており、前記規制手段は、前記成膜源から放出される成膜材料が前記基体保持面の全領域の半分以下に対して供給可能となるように設置されていることを特徴とする成膜装置。
【請求項１３】
請求項８〜１１の何れか一項記載の成膜装置において、前記成膜手段は、前記真空容器内に設置された成膜源を有し、該成膜源は、放出される成膜材料が前記基体保持面の全領域の半分以下に対して供給可能となるように、前記真空容器内下方の略中央配置から端側へ寄せて配置されていることを特徴とする成膜装置。
【請求項１４】
請求項１３記載の成膜装置において、前記鉛直軸が延びる方向に沿った基準線に対して、前記成膜源の中心と前記基体保持手段の外縁の最遠点とを結ぶ線の成す角度が４０度以上となる位置に、前記成膜源が配置されていることを特徴とする成膜装置。
【国際調査報告】
2013046918.tif 000021
2013046918.tif 000022
2013046918.tif 000023
2013046918.tif 000024
2013046918.tif 000025
2013046918.tif 000026
2013046918.tif 000027